(57)【特許請求の範囲】
【請求項１】
ポリウレタンからなる保護層を最表面に有し、
前記ポリウレタンの国際ゴム硬さ（ＩＲＨＤ）が８７．０以上９８．０以下、ｔａｎδピーク値が０．６以上であることを特徴とする表面保護フィルム。
【請求項２】
前記ポリウレタンのｔａｎδピーク温度が−２０℃以上６０℃以下であることを特徴とする請求項１に記載の表面保護フィルム。
【請求項３】
前記ポリウレタンからなる保護層、透明基材フィルム、粘着剤層の少なくとも三層が、この順に積層されていることを特徴とする請求項１または２に記載の表面保護フィルム。
【請求項４】
前記ポリウレタンが、ポリカーボネート系、または、ポリエステル系であることを特徴とする請求項１〜３のいずれかに記載の表面保護フィルム。
【請求項５】
前記保護層の厚さが５０μｍ以上３００μｍ以下であることを特徴とする請求項１〜４のいずれかに記載の表面保護フィルム。
【請求項６】
請求項１〜５のいずれかに記載の表面保護フィルムの前記保護層側表面に離型フィルム、他方の表面に剥離フィルムが積層されていることを特徴とする表面保護フィルム積層体。
【請求項７】
ポリウレタンからなる保護層を最表面に有し、前記ポリウレタンの国際ゴム硬さ（ＩＲＨＤ）が８７．０以上９８．０以下、ｔａｎδピーク値が０．６以上であることを特徴とする表面保護フィルムの製造方法であって、
材料組成物を、離間して配置された一対のロールにより送り出される第一および第二の間隙維持部材の間隙に流し込み、
前記材料組成物を、前記第一および第二の間隙維持部材の間に保持された状態で熱硬化して前記保護層とすることを特徴とする表面保護フィルムの製造方法。
【請求項８】
前記第一および第二の間隙維持部材の一方を、表面保護フィルムの透明基材フィルムとすることを特徴とする請求項７に記載の表面保護フィルムの製造方法。
【請求項９】
前記ポリウレタンのｔａｎδピーク温度が−２０℃以上６０℃以下であることを特徴とする請求項７または８に記載の表面保護フィルムの製造方法。
【請求項１０】
前記ポリウレタンが、ポリカーボネート系、または、ポリエステル系であることを特徴とする請求項７〜９のいずれかに記載の表面保護フィルムの製造方法。
【請求項１１】
前記第一および第二の間隙維持部材の一方が離型処理が施されていないフィルム、他方が離型処理が施されているフィルムであることを特徴とする請求項７〜１０のいずれかに記載の表面保護フィルムの製造方法。
【請求項１２】
前記第一および第二の間隙維持部材の他方が凹凸を有するフィルムであり、該フィルムの凹凸を有する側で前記材料組成物を保持することを特徴とする請求項７〜１１のいずれかに記載の表面保護フィルムの製造方法。
【発明の詳細な説明】
【技術分野】
【０００１】
本発明はディスプレイ表面の透明基板を保護するための表面保護フィルムに関する。
【背景技術】
【０００２】
スマートフォン、タブレット型ＰＣ、携帯音楽プレーヤー等のディスプレイを備えた電子機器において、ディスプレイ表面の透明基板を保護するために、表面保護フィルムを貼り合わせる場合がある。表面保護フィルムには、光透過性、非着色性、耐候性、耐可塑剤性、防汚性などが求められる。また、近年、これらの電子機器は、静電容量式タッチパネルにより操作されることが一般的となり、タッチペンの書き味、操作性、耐擦傷性、タッチペンの先端で押し込まれたフィルムが経時で元に戻る自己修復性などが新たに求められている。【０００３】
このような表面保護フィルムとして、例えば、本出願人らは、特許文献１として、ポリエーテルポリオールと脂肪族イソシアネートとアルコール系硬化剤と非アミン系触媒の硬化物である熱硬化性ポリウレタンからなる保護層、透明基材フィルム、粘着剤層の三層がこの順に積層されている表面保護フィルムを、特許文献２として、ポリカーボネート系ポリウレタンからなる保護層、透明基材フィルム、粘着剤層の三層がこの順に積層されている表面保護フィルムを提案している。
【先行技術文献】
【特許文献】
【０００４】
【特許文献１】国際公開第２０１７／０９４４８０号
【特許文献２】国際公開第２０１８／０３８０６９号
【発明の概要】
【発明が解決しようとする課題】
【０００５】
本発明は、タッチペンでの書き味とタッチペンに対する耐擦傷性に優れた表面保護フィルムを提供することを課題とする。
【課題を解決するための手段】
【０００６】
上記課題を解決するための、本発明の構成は以下のとおりである。
１．ポリウレタンからなる保護層を最表面に有し、
前記ポリウレタンの国際ゴム硬さ（ＩＲＨＤ）が８７．０以上９８．０以下、ｔａｎδピーク値が０．６以上であることを特徴とする表面保護フィルム。
２．前記ポリウレタンのｔａｎδピーク温度が−２０℃以上６０℃以下であることを特徴とする１．に記載の表面保護フィルム。
３．前記ポリウレタンからなる保護層、透明基材フィルム、粘着剤層の少なくとも三層が、この順に積層されていることを特徴とする１．または２．に記載の表面保護フィルム。
４．前記ポリウレタンが、ポリカーボネート系、または、ポリエステル系であることを特徴とする１．〜３．のいずれかに記載の表面保護フィルム。
５．前記保護層の厚さが５０μｍ以上３００μｍ以下であることを特徴とする１．〜４．のいずれかに記載の表面保護フィルム。
６．１．〜５．のいずれかに記載の表面保護フィルムの前記保護層側表面に離型フィルム、他方の表面に剥離フィルムが積層されていることを特徴とする表面保護フィルム積層体。
７．ポリウレタンからなる保護層を最表面に有し、前記ポリウレタンの国際ゴム硬さ（ＩＲＨＤ）が８７．０以上９８．０以下、ｔａｎδピーク値が０．６以上であることを特徴とする表面保護フィルムの製造方法であって、
材料組成物を、離間して配置された一対のロールにより送り出される第一および第二の間隙維持部材の間隙に流し込み、
前記材料組成物を、前記第一および第二の間隙維持部材の間に保持された状態で熱硬化して前記保護層とすることを特徴とする表面保護フィルムの製造方法。
８．前記第一および第二の間隙維持部材の一方を、表面保護フィルムの透明基材フィルムとすることを特徴とする７．に記載の表面保護フィルムの製造方法。
９．前記ポリウレタンのｔａｎδピーク温度が−２０℃以上６０℃以下であることを特徴とする７．または８．に記載の表面保護フィルムの製造方法。
１０．前記ポリウレタンが、ポリカーボネート系、または、ポリエステル系であることを特徴とする７．〜９．のいずれかに記載の表面保護フィルムの製造方法。
１１．前記第一および第二の間隙維持部材の一方が離型処理が施されていないフィルム、他方が離型処理が施されているフィルムであることを特徴とする７．〜１０．のいずれかに記載の表面保護フィルムの製造方法。
１２．前記第一および第二の間隙維持部材の他方が凹凸を有するフィルムであり、該フィルムの凹凸を有する側で前記材料組成物を保持することを特徴とする７．〜１１．のいずれかに記載の表面保護フィルムの製造方法。
【発明の効果】
【０００７】
本発明の表面保護フィルムは、ポリウレタンからなる保護層の国際ゴム硬さ（ＩＲＨＤ）が、８７．０以上９８．０以下であることにより、タッチペンでの書き味が良好であり、鉛筆で紙に筆記しているかのような筆記感を備える。また、ポリウレタンからなる保護層のｔａｎδピーク値が０．６以上であることにより、タッチペンによる操作時に表面が擦られても傷が付きにくく、耐擦傷性に優れている。また、本発明の表面保護フィルムは、ポリウレタンからなる保護層を用いることにより、光透過性、非着色性、耐候性に優れている。【０００８】
本発明の表面保護フィルムは、保護層が５０μｍ以上３００μｍ以下の厚みを有するにも関わらず、表面保護フィルムとして使用可能な光学特性を満足し、さらに、自己修復性に優れている。また、保護層表面に凹凸を形成することにより、防眩性を付与することもできる。
ポリカーボネート系ポリウレタンからなる保護層は、耐可塑剤性に優れ、ポリエステル系ポリウレタンからなる保護層は、耐可塑剤性、耐油性に優れる。そのため、これらのポリウレタンからなる保護層は、様々なゴム製品や油剤と接触しても、変色、膨潤等が生じにくい。【０００９】
本発明の表面保護フィルムに、離型フィルムと剥離フィルムとを積層した表面保護フィルム積層体は、表面保護フィルムの傷付き、汚れを防止することができ、取り扱い性に優れている。
本発明の製造方法により、表面保護フィルムを連続的に製造することができる。さらに、湿式塗布法では製造が困難な５０μｍ以上３００μｍ以下の厚みを有する保護層を、光学特性を低下させることなく製造することができる。また、転写法により、保護層の表面に凹凸を容易に形成することができる。
【図面の簡単な説明】
【００１０】
【図１】本発明の一実施態様である表面保護フィルムを示す図。
【図２】本発明の一実施多様である表面保護フィルムをディスプレイ表面の透明基板に貼り合わせた様を示す図。
【図３】表面保護フィルム積層体を示す図。
【図４】表面保護フィルムの保護層の製造方法を示す図。
【符号の説明】
【００１１】
１      保護層
２      透明基材フィルム
３      粘着剤層
４      離型フィルム
５      剥離フィルム
１０    表面保護フィルム
２０    透明基板
３０    表面保護フィルム積層体
４０    シート状物
４０ａ  材料組成物
４１    注型機
４１ａ  ヘッド部
４２ａ  第一の間隙維持部材
４２ｂ  第二の間隙維持部材
４３ａ  搬送ロール
４３ｂ  搬送ロール
４４    搬送ローラ
４５    補助ローラ
４６    加熱装置
４７    コンベアベルト
【発明を実施するための形態】
【００１２】
図１、２に、それぞれ、本発明の一実施態様である表面保護フィルム、一実施態様である表面保護フィルムをディスプレイ表面に位置する透明基板に貼り合わせた様を示す。なお、図１、２において、各層の厚さは実際の厚さを意味するものではない。
一実施態様である表面保護フィルム１０は、ポリウレタンからなる保護層１、透明基材フィルム２、粘着剤層３の三層がこの順に積層されてなる。また、一実施態様である表面保護フィルム１０は、透明基板２０上に粘着剤層３を介して貼り合わせられる。
このように、本発明の表面保護フィルムは、透明基板表面に貼り付けられることにより、透明基板の傷付き、ひび割れ、汚れ等を防止するものである。
【００１３】
「保護層」
保護層は、ポリウレタンからなる。ポリウレタンは、少なくともポリオールとイソシアネートとアルコール硬化剤とを含有する材料組成物を反応させて得られる。なお、本発明で使用するポリウレタンは、下記で詳述する製造方法からも明らかなように、熱硬化性である。
【００１４】
ａ．ポリオール
ポリオールとしては、ポリエチレングリコール、ポリプロピレングリコール、ポリオキシテトラメチレングリコール等のポリオキシアルキレングリコール類、あるいは、ビスフェノールＡ、グリセリンのエチレンオキシド、プロピレンオキシド等のアルキレンオキシド付加物類のポリエーテル系ポリオール；アジピン酸、無水フタル酸、イソフタル酸、マレイン酸、フマール酸等の二塩基酸とエチレングリコール、プロピレングリコール、１，４−ブタンジオール、１，６−ヘキサンジオール、トリメチロールプロパン等のグリコール類との重合反応により得られるポリエステル系ポリオール；ポリカプロラクトングリコール、ポリカプロラクトントリオール、ポリカプロラクトンテトラオール等のポリカプロラクトン系ポリオール；ポリカーボネートグリコール、ポリカーボネートトリオール、ポリカーボネートテトラオール等のポリカーボネート系ポリオール等；及び、これらに側鎖や分岐構造を導入した誘導体、変成体、さらにはこれらの混合物等を挙げることができる。
【００１５】
これらの中で、ポリカーボネート系ポリオールから得られるポリカーボネート系ポリウレタンは、耐可塑剤性に優れ、ゴム製品等の接触により可塑剤が移行して膨潤することを防ぐことができる。また、ポリエステル系ポリオールから得られるポリエステル系ポリウレタンは、耐可塑剤性、耐油性に優れ、可塑剤、および、ハンドクリームや日焼け止め等の様々な油分が移行して膨潤することを防ぐことができる。
【００１６】
ａ１．ポリカーボネート系ポリオール
ポリカーボネート系ポリオールとしては、例えば、ジアルキルカーボネートとジオールとの反応物が挙げられる。また、ポリカーボネート系ポリオールとしては、例えば、ポリカーボネートグリコール、ポリカーボネートトリオール、ポリカーボネートテトラオール、これらに側鎖や分岐構造を導入した誘導体、変成体、さらにはこれらの混合物等を用いることもできる。
【００１７】
上記ジアルキルカーボネートとしては、例えば、ジメチルカーボネート、ジエチルカーボネート等のジアルキルカーボネート、ジフェニルカーボネート等のジアリールカーボネート、エチレンカーボネート等のアルキレンカーボネートなどが挙げられる。これらは単独で用いてもよいし、２種以上併用してもよい。
上記ジオールとしては、例えば、１，４−ブタンジオール、ジエチレングリコール、１，５−ペンタンジオール、１，６−ヘキサンジオール、１，７−ヘプタンジオール、１，８−オクタンジオール、２−メチル−１，８−オクタンジオール、１，９−ノナンジオール、１，１０−ドデカンジオール、２−エチル−１，６−ヘキサンジオール、３−メチル−１，５−ペンタンジオール、２，４−ジメチル−１，５−ペンタンジオール、ネオペンチルグリコール、１，３−シクロヘキサンジオール、１，４−シクロヘキサンジオール、１，４−シクロヘキサンジメタノール、２，２’−ビス（４−ヒドロキシシクロヘキシル）−プロパンなどが挙げられる。これらは単独で用いてもよいし、２種以上併用してもよい。上記ジオールとしては、炭素数が４〜９の脂肪族ジオール、または脂環族ジオールが好ましく、例えば、１，４−ブタンジオール、ジエチレングリコール、１，５−ペンタンジオール、１，６−ヘキサンジオール、３−メチル−１，５−ペンタンジオール、２，４−ジメチル−１，５−ペンタンジオール、１，４−シクロヘキサンジメタノール、１，７−ヘプタンジオール、１，８−オクタンジオール、２−メチル−１，８−オクタンジオール、および、１，９−ノナンジオールを単独で又は２種以上併用することが好ましい。また、分岐構造を有さないものがより好ましい。
【００１８】
ａ２．ポリエステル系ポリオール
ポリエステル系ポリオールとしては、例えば、コハク酸、アジピン酸、無水フタル酸、イソフタル酸、マレイン酸、フマール酸等の二塩基酸とエチレングリコール、プロピレングリコール、１，４−ブタンジオール、１，６−ヘキサンジオール、トリメチロールプロパン等のグリコール類との重合反応により得られるポリエステル系ポリオールが挙げられる。
これらの中で、二塩基酸としてコハク酸を使用したコハク酸エステル系のポリウレタンが、特に耐油性に優れるため好ましい。
【００１９】
ポリオールの数平均分子量は、２００以上１０，０００以下であることが好ましく、５００以上５，０００以下であることがより好ましく、８００以上３，０００以下であることがさらに好ましい。数平均分子量が２００未満では、反応が速すぎて取り扱い性が悪く、また、成形物が柔軟性を失うとともに脆くなる場合がある。一方、数平均分子量が１０，０００より大きいと、粘度が高くなりすぎて取り扱い性に劣り、また、成形物が結晶化して白濁する場合がある。なお、本発明において、数平均分子量は、ＪＩＳ  Ｋ１５５７に準じて測定したポリオールの水酸基価より算出した分子量を意味する。但し、上記の数値範囲外であっても、本発明の主旨を逸脱しなければ、これを除外するものではない。
【００２０】
ｂ．イソシアネート
イソシアネートとしては、分子中にイソシアネート基を２個以上有するものを特に制限することなく用いることができる。例えば、トリレンジイソシアネート、トリジンジイソシアネート、ジフェニルメタンジイソシアネ−ト、ポリメチレンポリフェニルポリイソシアネート、カルボジイミド化ジフェニルメタンポリイソシアネート、粗製ジフェニルメタンジイソシアネート、キシリレンジイソシアネート、１，５−ナフタレンジイソシアネート、テトラメチルキシレンジイソシアネート、イソホロンジイソシアネート、水添ジフェニルメタンジイソシアネート、水添キシリレンジイソシアネート、ヘキサメチレンジイソシアネート、ダイマー酸ジイソシアネート、ノルボルネンジイソシアネート等を用いることができる。これらの中から、２種類以上を併用してもよい。
【００２１】
本発明において、保護層を形成するポリウレタンは、イソシアネート成分として芳香環を有さない脂肪族イソシアネートを用いることが好ましい。脂肪族イソシアネートから得られるポリウレタンは、黄変しにくく、光源、太陽光線等からの光や熱により、ポリウレタンが変色して透明性が低下することを防ぐことができる。
【００２２】
ｃ．アルコール系硬化剤
本発明の保護層を形成するポリウレタンは、硬化剤としてアルコール系硬化剤を使用する。アルコール系硬化剤は、アミン系硬化剤と比較して人体、環境への悪影響が小さい。
【００２３】
アルコール系硬化剤としては、分子中に２つ以上のヒドロキシ基を有するものであれば、特に制限することなく使用することができる。例えば、エチレングリコール、１，３−プロパンジオール、２−メチル−１，３−プロパンジオール、１，３−ブタンジオール、１，４−ブタンジオール、１，５−ペンタンジオール、ネオペンチルグリコール（２，２−ジメチル−１，３−プロパンジオール）、１，６−ヘキサンジオール、ポリエチレングリコール、ポリプロピレングリコール、ポリブチレングリコール、シクロヘキサンジメタノール、水素添加ビスフェノールＡ等の２価アルコール、グリセリン、トリメチロールプロパン、ブタントリオール、ペンタントリオール、ヘキサントリオール、シクロペンタントリオール、シクロヘキサントリオール等の３価アルコール、ペンタエリスリトール、ジペンタエリスリトール、テトラメチロールプロパン等の３価以上のアルコールが挙げられる。これらの中で、２価アルコールとしては、取り扱い性、力学物性の観点からは１，４−ブタンジオールが好ましく、白濁防止の観点からはシクロヘキサンジメタノール、水素添加ビスフェノールＡ等の環状構造を有する２価アルコールが好ましい。３価アルコールとしてはトリメチロールプロパンが、取り扱い性、力学物性の観点から好ましい。
【００２４】
アルコール系硬化剤として、２価アルコールを単独で使用した場合は、成形体が結晶化して白濁する場合があること、３価アルコールを主成分とした場合は、強度が低下する場合があることから、２価アルコールと３価アルコールとを併用することが好ましい。具体的には、２価アルコール５０〜１００重量部、３価アルコール５０〜０重量部の範囲で用いることが好ましく、２価アルコール６０〜８０重量部、３価アルコール４０〜２０重量部の範囲で用いることがさらに好ましい。そして、２価アルコールとして１，４−ブタンジオールを使用すると白濁する場合には、１，４−ブタンジオールの一部、または全部を環状構造を有する２価アルコールに置き換えればよい。
【００２５】
ｄ．触媒
本発明の保護層を形成するポリウレタンは、非アミン系触媒の存在下で熱硬化させることが好ましい。非アミン系触媒を使用することにより、非着色性、透明性、耐候性に優れたポリウレタンを得ることができる。それに対し、アミン系触媒で熱硬化させたポリウレタンは、出射光が黄色くなり、また、経時で外観が着色してしまう場合がある。
非アミン系触媒としては、例えば、ジラウリル酸ジ−ｎ−ブチル錫、ジラウリル酸ジメチル錫、ジブチル錫オキシド、オクタン錫等の有機錫化合物、有機チタン化合物、有機ジルコニウム化合物、カルボン酸錫塩、カルボン酸ビスマス塩等が挙げられる。これらの中で、有機錫化合物が、反応速度を調節しやすいため好ましい。
【００２６】
非アミン系触媒は、上記したａ．〜ｃ．の総量に対して、０．０００５重量％以上３．０重量％以下となるように添加することが好ましい。０．０００５重量％未満では、反応速度が十分に速くならず、効率よく成形体を得ることができない場合がある。３．０重量％より多いと、反応速度が速くなりすぎて、均一な厚みの成形体を得ることができなくなる、成形体の耐熱性や耐候性が低下する、光透過率が低下する、成形体が着色するなどの不具合を生じる場合がある。但し、上記の数値範囲外であっても、本発明の主旨を逸脱しなければ、これを除外するものではない。
【００２７】
ｅ．シリコン系添加剤
本発明の表面保護フィルムにおいて、保護層を形成するポリウレタンは、シリコン系添加剤を含有することが好ましい。ポリウレタンがシリコン系添加剤を含有することにより、滑り性が向上し、タッチペンや指等によるタッチパネル操作を快適に行うことができる。シリコン系添加剤の添加量の下限は、上記したａ．〜ｃ．の総量に対して、０．０５重量％以上であることが好ましく、０．１重量％以上であることがより好ましく、０．３重量％以上であることがさらに好ましい。また、シリコン系添加剤の添加量の上限は、上記したａ．〜ｃ．の総量に対して、１０．０重量％以下であることが好ましく、９．０重量％以下であることがより好ましく、７．０重量％以下であることがさらに好ましい。シリコン系添加剤の添加量が０．０５重量％未満では、滑り性の向上が十分でない場合があり、１０．０重量％より多いと逆に滑り性が良くなりすぎて、タッチペンのペン先が滑りすぎる場合がある。但し、上記の数値範囲外であっても、本発明の主旨を逸脱しなければ、これを除外するものではない。
【００２８】
シリコン系添加剤は、ポリウレタンの熱硬化前の材料組成物に添加し、この材料組成物を熱硬化させることにより、ポリウレタンに含有させることができる。また、シリコン系添加剤は、ポリオール、イソシアネート、アルコール系硬化剤により形成される架橋ネットワークと共有結合を形成しない非反応性のものを用いることが好ましい。非反応性のシリコン系添加剤は、保護層表面に徐々にブリードアウトするため、長期間に亘って滑り性を付与することができる。シリコン系添加剤としては、熱硬化前の材料組成物と相分離しないものであれば特に制限することなく使用することができる。例えば、ポリエーテル変性ポリジメチルシロキサン、ポリアラルキル変性ポリジメチルシロキサン、長鎖アルキル変性ポリジメチルシロキサンを用いることができる。具体的には、市販品である信越化学工業株式会社製のＫＦ３５２Ａ、ＫＦ６１５Ａ、Ｘ２２−４５１５、ＫＦ４１０、ＫＦ４１２等を用いることができる。
【００２９】
保護層を形成するポリウレタンは、その要求特性を阻害しない範囲で、必要に応じて、着色剤、光安定剤、熱安定剤、酸化防止剤、防黴剤、難燃剤、滑り剤等の各種添加剤を含有することができる。
【００３０】
保護層は、少なくとも、ポリオールとイソシアネートとアルコール系硬化剤を含む材料組成物を、触媒の存在下で硬化させたポリウレタンからなる成形体であり、その成形方法は、ワンショット法、プレポリマー法、擬プレポリマー法のいずれでもよい。
【００３１】
ワンショット法では、ポリオール、イソシアネート、アルコール系硬化剤、任意の添加剤、触媒を一括して投入し、硬化させることによりポリウレタンの成形体を作製することができる。
プレポリマー法では、ポリオールと化学量論的に過剰量のイソシアネートとを反応させて末端にイソシアネート基を有するプレポリマーを予め調製しておき、ここに所定量のアルコール系硬化剤、任意の添加剤、触媒を混合して、プレポリマーを硬化させることによりポリウレタンの成形体を作製することができる。
擬プレポリマー法では、ポリオールの一部を予めアルコール系硬化剤に混合しておき、残りのポリオールとイソシアネートによりプレポリマーの調製を行い、ここに予め混合しておいたポリオールとアルコール系硬化剤、任意の添加剤、触媒との混合物を混合して硬化させることによりポリカーボネート系ポリウレタンの成形体を作製することができる。
【００３２】
本発明において、ポリウレタンの熱硬化前の材料組成物における、アルコール系硬化剤に含まれる水酸基（−ＯＨ）のモル数と、イソシアネートまたはプレポリマーのイソシアネート基（−ＮＣＯ）のモル数との比（−ＯＨ／−ＮＣＯ：以下、α比という。）が、０．８以上１．５以下であることがより好ましい。α比が０．８未満では、力学物性が不安定になり、１．５より大きいと、表面粘着性が増し、良好な書き味が損なわれる。また、保護層を構成するポリウレタンが適度に変形し、耐擦傷性が向上するため、α比は１．０５以上１．３以下であることが、より好ましい。
【００３３】
また、ポリウレタンは、アクリル骨格（アクリル骨格又はメタクリル骨格）を含有しないことが好ましい。すなわち、本発明の保護層を形成するポリウレタンは、アクリル変性ポリウレタンを含まないことが好ましい。アクリル骨格を有するポリウレタンは、ポリウレタンの柔軟性が損なわれるとともに耐摩耗性や引裂強度などの力学的強度が低下することがあり、また、アクリル骨格又はメタクリル骨格を導入するために使用した触媒の残渣により、出射光が着色することがある。
【００３４】
本発明において、保護層を形成するポリウレタンは、国際ゴム硬さ（ＩＲＨＤ）が８７．０以上９８．０以下、かつ、ｔａｎδピーク値が０．６以上であることを特徴とする。
国際ゴム硬さが８７．０より小さいと、タッチペンでの操作時にペン先が保護層に押し込まれすぎ、ペンの動きが重くなる。逆に、国際ゴム硬さが９８．０より大きいと、ペン先が保護層に押し込まれないため、タッチペンでの操作時の抵抗感が小さく、ペンの動きが軽くなりすぎる。
【００３５】
ｔａｎδピーク値が０．６未満であると、ポリウレタンの耐擦傷性が十分でなく、タッチペンによる操作時等に傷が付きやすくなる。ｔａｎδピーク値が０．６以上であると、耐擦傷性に優れ、傷や痕が残りにくい。また、ｔａｎδピーク値は、１．３９以下であることが好ましい。ｔａｎδピーク値が１．３９より大きいと、可塑性が高くなり、変形が修復し難くなる場合がある。
【００３６】
ｔａｎδピーク値が０．６以上であると耐擦傷性に優れる理由について、本発明者らは以下の様に推測している。
ｔａｎδ（損失正接）とは、貯蔵弾性率（Ｅ’）と損失弾性率（Ｅ”）との比率（Ｅ”／Ｅ’）である。貯蔵弾性率Ｅ’は、ポリウレタン中の弾性成分の量に対応し、損失弾性率Ｅ”は、ポリウレタン中の粘性成分の量に対応する。温度を変化させながらｔａｎδを測定すると、ある温度までは増大し、その温度を超えると減少する。すなわち、温度を変化させながらｔａｎδを測定すると最大値が現れる。最大値が現れる温度がｔａｎδピーク温度（ガラス転移温度）、最大値がｔａｎδピーク値である。
【００３７】
ｔａｎδピーク値は、ｔａｎδピーク温度において拘束されておらず移動が可能な微細要素の量と相関がある。そのため、ｔａｎδピーク値が大きいほど、微細な変形がしやすい傾向となる。
回転筆記試験時に、ポリウレタンは、タッチペンの通過時に引っ張られ、通過後に元に戻るため、僅かな伸縮を繰り返す。ｔａｎδピーク値が０．６以上であると、ポリウレタン中のミクロな弾性成分とミクロな粘性成分とのバランスが良く、回転筆記時の僅かな伸縮に対して、ポリウレタンが微細なバネの様に作用し、ペンからの圧力による張力や摩擦熱等を繰り返し受けても、ポリウレタンが破壊されにくいと推測される。
なお、硬度やｔａｎδピーク値、ｔａｎδピーク温度は、架橋点間距離の設計やハードセグメント／ソフトセグメントのモルフォロジーを制御することにより調整することができる。具体的には、ポリウレタンを構成するウレタンソフトセグメントの分子骨格や分子量、官能基数およびハードセグメントの量、アルコール系硬化剤の２価／３価の配合比等により調整することができる。
【００３８】
保護層を形成するポリウレタンのｔａｎδピーク温度は、−２０℃以上６０℃以下であることが好ましい。ｔａｎδピーク温度がこの範囲内であると、表面保護フィルムとして使用される環境下において、良好な粘弾性を有し、自己修復性、耐擦傷性等が良好である。
また、保護層を形成するポリウレタンの２５℃における貯蔵弾性率は、１．０×１０７以上５．０×１０９以下であること、また、２５℃におけるｔａｎδ値は、０．３以上であることが、耐擦傷性の点から好ましい。
【００３９】
保護層の厚みは、５０μｍ以上３００μｍ以下が好ましく、１００μｍ以上２００μｍ以下がより好ましい。保護層が５０μｍ以上３００μｍ以下の厚みを有することにより、タッチペンの書き味、滑り性が非常に良好となり、操作性、自己修復性にも優れる。保護層の厚みが５０μｍ未満では、書き味、自己修復性が低下する。保護層の厚みが３００μｍより厚いと、書き味、滑り性、操作性、自己修復性が低下し、また、均一な厚さで成形することが困難となる。保護層の厚みが５０μｍ以上３００μｍ以下であれば、表面保護フィルムに求められる性能がバランスよく発揮され、また、製造も容易である。
【００４０】
「透明基材フィルム」
透明基材フィルムは、保護層を保持するものである。透明基材フィルムを構成する材料は、透明性、可撓性、機械的強度に優れるものであれば特に制限することなく用いることができ、ポリエチレンテレフタレート（ＰＥＴ）、ポリエチレンナフタレート（ＰＥＮ）、ポリカーボネート（ＰＣ）、環状オレフィン系樹脂（ＣＯＰ）、ポリイミド（ＰＩ）などを好適に用いることができる。
【００４１】
透明基材フィルムの厚さは、５０μｍ以上５００μｍ以下であることが好ましい。本発明の表面保護フィルムにおいて、通常、保護層を形成するポリウレタンの熱膨張係数が、透明基材フィルムを構成する材料の熱膨張係数よりも大きいため、透明基材フィルムの厚さが５０μｍ未満では、低温時の保護層の収縮に透明基材フィルムが抗しきれず、表面保護フィルムが透明基板から剥がれることがある。透明基材フィルムの厚さが５００μｍより厚いと、表面保護フィルムが嵩張り、コストが増加する。また、タッチパネル式のディスプレイ表面に貼り合わせた際の操作性が低下する。なお、下記「保護層の製造方法」で詳述するが、保護層は、透明基材フィルム上に直接成形することができる。この製造方法を用いる場合、材料組成物を熱硬化させて保護層とする際の加熱時の変形を防ぐために、透明基材フィルムは厚いほうが好ましい。但し、上記の数値範囲外であっても、本発明の主旨を逸脱しなければ、これを除外するものではない。
【００４２】
「粘着剤層」
粘着剤層は、ディスプレイ表面の透明基板に、表面保護フィルムを貼り合わせるためのものである。粘着剤の種類は特に限定されず、アクリル系樹脂、エポキシ系樹脂、ウレタン系樹脂、シリコン系樹脂等からなる粘着剤を用いることができる。これらの中で、アクリル系樹脂からなる粘着剤は、防汚処理、低反射処理等の表面処理がなされた透明基板であっても貼り付けることができる。また、シリコン系樹脂からなる粘着剤は、Ｗｅｔｔｉｎｇ性に優れ、透明基板への貼り付け時に気泡が生じにくく、再剥離性がよく剥離時に糊残りしにくい。粘着剤層の厚みは、通常５μｍ以上６０μｍ以下の範囲内であるが、要求仕様に合わせて適宜調節することができる。
【００４３】
「表面保護フィルム」
一実施態様である表面保護フィルム１０は、ポリウレタンからなる保護層１、透明基材フィルム２、粘着剤層３の三層がこの順に積層されてなる。本発明の表面保護フィルムは、少なくとも上記した三層がこの順に積層されていればよく、例えば、各層の間に密着性を高めるための中間層や、ブルーライトをカットするブルーライトカット層を備えることもできる。
【００４４】
表面保護フィルムのヘイズ値は、０．１％以上４０％以下であることが好ましい。また、表面保護フィルムの全光線透過率は９０％以上であることが好ましい。ヘイズ値が４０％より大きい、または、全光線透過率が９０％未満であると、ディスプレイの視認性が低下する。ただし、青色領域の可視光をカットするブルーライトカット層を備える場合は、全光線透過率は６０％以上であることが好ましい。表面保護フィルムのヘイズ値が０．１％以上３％未満である場合は、クリアな外観にすることができる。表面保護フィルムのヘイズ値が３％以上４０％以下である場合は、表面保護フィルムに防眩性を付与することができる。また、防眩性を有する表面保護フィルムは、保護層表面に付いた傷が目立ちにくい。表面保護フィルムのヘイズ値を３％以上４０％以下とするには、保護層表面に凹凸を形成すればよい。保護層表面の凹凸形状は、上記したヘイズ値と全光線透過率を有するものであれば特に限定されず、使用する材料の屈折率や光吸収性等に応じて適宜調整すればよいが、通常、粗さ曲線要素の平均長さ（ＲＳｍ）が１０μｍ以上８０μｍ以下程度である。また、算術平均粗さＲａは、０．０１μｍ以上０．３μｍ以下程度、最大高さＲｚは、０．１μｍ以上２．０μｍ以下程度である。
【００４５】
本発明の表面保護フィルムを、ディスプレイ表面の透明基板へ貼付するまで保護するために、表面保護フィルムの保護層側表面に離型フィルム、他方の表面に剥離フィルムを貼着し、表面保護フィルム積層体とすることができる。図３に、一実施態様である表面保護フィルム１０に、離型フィルム４、剥離フィルム５を貼着した表面保護フィルム積層体３０を示す。なお、図３において、各層の厚さは実際の厚さを意味するものではない。
【００４６】
離型フィルムは、保護層の汚れ、埃付着、傷付き等を防止するものであり、保護層と貼り合わせる側の表面に離型処理が施されたフィルムを用いることが好ましい。離型処理が施された離型フィルムを、保護層から剥離すると、離型剤が保護層表面に移行し、離型フィルムを剥離した直後の保護層表面に滑り性を付与することができ、使用開始直後からタッチ操作を違和感なく行うことができる。また、下記「保護層の製造方法」で詳述するが、保護層は、離型フィルム上に直接成形することもできる。この場合、材料組成物を熱硬化させて保護層とする際の加熱時の変形を防ぐために、離型フィルムの厚さは５０μｍ以上３００μｍ以下であることが好ましく、厚いほうがより好ましい。
【００４７】
剥離フィルムは、粘着剤層に貼り合わせることが、汚れ、埃付着、粘着力の低下等を防ぐために好ましい。剥離フィルムは、特に制限されず、粘着剤層と貼り合わせる側の表面に離型処理が施されたフィルムを好適に利用することができる。
【００４８】
「保護層の製造方法」
保護層は、未硬化の材料組成物を、離間して配置された一対のロールにより送り出される第一、および第二の間隙維持部材の間隙に流し込み、材料組成物が二つの間隙維持部材の間に保持された状態で加熱装置に導入し、材料組成物を熱硬化してポリウレタンとすることにより製造することができる。材料組成物は、少なくともポリオール、イソシアネート（または、これらからなるウレタンプレポリマー）、アルコール系硬化剤を含有する。
【００４９】
図４に、保護層の製造方法の模式図を示す。以下、図４を用いて保護層の製造方法を説明する。
材料組成物４０ａを、注型機４１を用いて、離間して配置された一対の搬送ロール４３ａ、４３ｂにより送り出される第一、および第二の間隙維持部材４２ａ、４２ｂの間隙に流し込む。第一、および第二の間隙維持部材４２ａ、４２ｂは、その間に材料組成物４０ａを保持した状態で加熱装置４６内に導かれる。材料組成物４０ａは、第一、および第二の間隙維持部材４２ａ、４２ｂの間に保持された状態で熱硬化して、ポリウレタンのシート状物４０となる。
なお、図４において、４４は第一、および第二の間隙維持部材４２ａ、４２ｂを送り出すための搬送ローラ、４５は補助ローラ、４７は材料組成物４０ａを間に保持した第一、および第二の間隙維持部材４２ａ、４２ｂを加熱装置４６内で搬送するためのコンベアベルトである。
【００５０】
第一、および第二の間隙維持部材４２ａ、４２ｂは、材料組成物を熱硬化させる際に熱変形しない材料であれば、特に制限することなく使用することができる。例えば、ポリエチレンテレフタレート（ＰＥＴ）、ポリエチレンナフタレート（ＰＥＮ）、ポリカーボネート（ＰＣ）、環状オレフィン系樹脂（ＣＯＰ）、ポリイミド（ＰＩ）等の高分子材料からなる長尺フィルムを用いることができる。なお、図４に示す模式図では、間隙維持部材として高分子材料からなる長尺フィルムを用いているが、これらの高分子材料やアルミニウム等の金属材料からなる無端ベルトを用いることもできる。
【００５１】
第一、および第二の間隙維持部材４２ａ、４２ｂは、その間に材料組成物４０ａを保持した状態で同一の張力で引っ張られて搬送されるため、その間隙を一定の大きさに維持することができる。材料組成物４０ａは、第一、および第二の間隙維持部材４２ａ、４２ｂに挟まれ、一定の厚みを維持した状態で硬化することにより、厚み精度に優れたシート状物４０となる。この製造方法により、塗布では困難な５０μｍ以上の厚みを有し、表面保護フィルムの保護層として実用的な光学特性を有するシート状物４０を連続的に成形することができる。
【００５２】
注型機４１のヘッド部４１ａの位置は、搬送ロール４３ａ、４３ｂの中央部（第一、および第二の間隙維持部材４２ａ、４２ｂがなす間隙の中央部）より、いずれか一方の搬送ロール側に偏在していることが好ましく、また、偏在距離が搬送ロールの半径以下であることが好ましい。すなわち、注型機４１のヘッド部４１ａの直下は、一対の搬送ロール４３ａ、４３ｂの中央部から一方の搬送ロールの中心軸までの間に位置することが好ましい。また、ヘッド部４１ａの先端部と、搬送ロールの表面との最短距離は、５ｃｍ以下であることが好ましい。ヘッド部４１ａをこのように配設することにより、シート状物４０の厚み精度がより向上するとともに、第一、および第二の間隙維持部材４２ａ、４２ｂの間隙に流し込まれた未硬化の材料組成物４０ａに気泡が混入しにくく、また、混入した気泡が抜けやすくなる。
【００５３】
搬送ロール４３ａ、４３ｂは、単に搬送機能のみを有するものでもよいが、加熱ロールであることが好ましい。搬送ロールが加熱ロールであると、材料組成物４０ａを、第一、および第二の間隙維持部材４２ａ、４２ｂの間隙に保持された直後から硬化反応を進行させることができ、材料組成物４０ａが加熱装置４６内に導入されるまでに厚さをより均一に維持することができ、より厚み精度に優れるシート状物４０を成形することができる。搬送ロールを加熱する際の搬送面温度は、１０℃以上６０℃以下に設定することが好ましい。１０℃未満では、材料組成物４０ａの粘度が高くなって気泡が抜けにくくなるとともに、硬化反応が遅くなってシート状物４０の厚み精度が低下する。６０℃を超えると、搬送ロール上で材料組成物４０ａが硬化したり、シート状物４０に気泡が入ったりすることがある。
【００５４】
加熱装置４６は、ヒータを備えた加熱炉であり、材料組成物４０ａの硬化温度まで炉内温度を上昇させることができるものであればよい。また、加熱装置４６内での加熱条件（硬化条件）は特に限定されず、材料組成物４０ａの組成に応じて適宜設定すればよく、例えば、４０℃以上１６０℃以下、１分以上１８０分以下の条件で行えばよい。
加熱装置４６からは、第一の間隙維持部材４２ａ、ポリウレタンのシート状物４０、第二の間隙維持部材４２ｂからなる長尺状積層体が搬出される。そして、この長尺積層体のシート状物４０が、本発明の表面保護フィルムにおける保護層となる。
【００５５】
「表面保護フィルム積層体の製造方法」
上記製造方法において、第一の間隙維持部材４２ａ、第二の間隙維持部材４２ｂの一方を、一実施態様である表面保護フィルム１０における透明基材フィルム２とすることができる。また、第一の間隙維持部材４２ａ、第二の間隙維持部材４２ｂの他方を離型フィルム４とすることができる。以下、第一の間隙維持部材４２ａが透明基材フィルム２、第二の間隙維持部材４２ｂが離型フィルム４となる場合を例として説明する。
【００５６】
上記製造方法により、透明基材フィルムとなる第一の間隙維持部材４２ａ、保護層となるポリウレタンのシート状物４０、離型フィルムとなる第二の間隙維持部材４２ｂからなる長尺状積層体が搬出される。この際、透明基材フィルムとなる第一の間隙維持部材４２ａは離型処理が施されていないフィルム、離型フィルムとなる第二の間隙維持部材４２ｂは離型処理が施されているフィルムを使用することが好ましい。
【００５７】
加熱装置から搬出された長尺状積層体の第一の間隙維持部材４２ａ側表面に塗布等により粘着剤層を形成し、この粘着剤層上に剥離フィルムを貼り合わせることにより、長尺状の表面保護フィルム積層体３０を得ることができる。また、透明基材フィルム／粘着剤層／剥離フィルムがこの順に積層されてなる積層体を、第一の間隙維持部材４２ａとして用いることもできる。さらに、第二の間隙維持部材４２ｂとして凹凸を有するフィルムを用い、凹凸を有する面で材料組成物４０ａを保持することにより、シート状物４０の最表面に凹凸を転写し、得られる保護層に防眩性を付与することができる。
【００５８】
本製造方法により、表面保護フィルム積層体３０をいわゆるロールｔｏロールで連続的に製造することができる。製造された表面保護フィルム積層体３０は、両面にそれぞれ離型フィルム４と剥離フィルム５とを備えているため、表面保護フィルムの傷付き、汚染等を防ぐことができ、取り扱い性に優れている。
【００５９】
表面保護フィルム積層体は、ロール状に巻回して出荷してもよく、シート状に裁断してから出荷してもよい。また、第一の間隙維持部材４２ａ、ポリウレタンのシート状物４０、第二の間隙維持部材４２ｂからなる長尺状積層体として、またはこの長尺状積層体を裁断したシート状積層体として出荷し、ディスプレイ工場等で粘着剤層を塗布等により形成し、ディスプレイの透明基板に貼り合わせることもできる。
【００６０】
なお、上記製造方法は一例であり、例えば、上記「保護層の製造方法」で製造した保護層と、シート状またはロール状の透明基材フィルムを貼り合わせることにより製造することもできる。
【実施例】
【００６１】
以下、本発明について実施例を挙げてさらに詳しく説明するが、本発明はこれらの実施例のみに限定されるものではない。
＜実施例１＞
分子量１０００であるＰＴＭＧ（三菱化学株式会社製、商品名：ＰＴＭＧ１０００）と水添ＭＤＩからなるプレポリマーを、ＮＣＯ％＝１０．０％で作製した。その後、プレポリマー１００ｇに対して、１，４−ブタンジオール／トリメチロールプロパン＝６０／４０の重量比からなるアルコール系硬化剤を１１．６ｇ、有機錫化合物を１５０ｐｐｍ添加し、撹拌・混合を行い、材料組成物（α比：１．０５）とした。
シリコン処理した厚み７５μｍのＰＥＴフィルム（剥離フィルムに相当）／厚み５０μｍのシリコン系粘着剤層／厚み１００μｍのＰＥＴフィルム（透明基材フィルムに相当）がこの順で積層された積層体を第一の間隙維持部材とし、シリコン処理した厚み１２５μｍのＰＥＴフィルム（離型フィルムに相当する）を第二の間隙維持部材として、上記成形方法により厚み１５０μｍの保護層を有する表面保護フィルム積層体を製造した。【００６２】
＜実施例２＞
コハク酸エステル系ポリオール（東ソー株式会社製、商品名：ＯＮ３００）１００ｇに対して、トリメチロールプロパンを２０ｇ、キシリレンジイソシアネート（ＸＤＩ）を５４．７９ｇ、有機錫化合物を５０ｐｐｍ添加し、撹拌・混合を行い、材料組成物（α比：０．９５）とした以外は、実施例１と同様にして表面保護フィルム積層体を得た。
＜実施例３＞
トリメチロールプロパンを１５ｇ、キシリレンジイソシアネート（ＸＤＩ）を４３．７２ｇとした材料組成物（α比：０．９５）を用いた以外は、実施例２と同様にして表面保護フィルム積層体を得た。
＜実施例４＞
トリメチロールプロパンを１０ｇ、キシリレンジイソシアネート（ＸＤＩ）を３２．６５ｇとした材料組成物（α比：０．９５）を用いた以外は、実施例２と同様にして表面保護フィルム積層体を得た。【００６３】
＜比較例１＞
１，４−ブタンジオール／トリメチロールプロパン＝４０／６０の重量比からなるアルコール系硬化剤を１０．４ｇとした材料組成物（α比：０．９５）を用いた以外は、実施例１と同様にして表面保護フィルム積層体を得た。
＜比較例２＞
１，４−ブタンジオール／トリメチロールプロパン＝６０／４０の重量比からなるアルコール系硬化剤を１０．５ｇとした材料組成物（α比：０．９５）を用いた以外は、実施例１と同様にして表面保護フィルム積層体を得た。【００６４】
＜比較例３＞
分子量１０００であるＰＴＭＧ（三菱化学株式会社製、商品名：ＰＴＭＧ１０００）と水添ＭＤＩからなるプレポリマーをＮＣＯ％＝１０．０％で作製した。その後、プレポリマー１００ｇに対して、ＰＴＭＧを４．４９ｇ、１，４−ブタンジオール／トリメチロールプロパン＝６０／４０の重量比からなるアルコール系硬化剤を１０．５ｇ、非アミン系触媒として有機錫化合物を１５０ｐｐｍ添加した材料組成物（α比：０．９５）を用いた以外は、実施例１と同様にして表面保護フィルム積層体を得た。
＜比較例４＞
コハク酸エステル系ポリオール（東ソー株式会社製、商品名：ＯＮ３００）７５ｇに対して、低分子量ポリオール（三菱化学株式会社製、商品名：ＨＳ０８５０）を７５ｇ、キシリレンジイソシアネート（ＸＤＩ）を２１．８８ｇ、有機錫化合物を５０ｐｐｍ添加した材料組成物（α比：０．９５）を用いた以外は、実施例１と同様にして表面保護フィルム積層体を得た。【００６５】
上記実施例１〜４、比較例１〜４で製造した表面保護フィルム積層体について、下記評価を行った。結果を表１に示す。【００６６】
・国際ゴム硬さ（ＩＲＨＤ）
作成した表面保護フィルム積層体から１ｃｍ角のサンプルを裁断し、離型フィルム、剥離フィルムを剥がした後、ＪＩＳ  Ｋ６２５３−２に準じて、保護層側の硬さをＩＲＨＤゴム硬度計（ヒルデブランド社製）を用いて測定した。【００６７】
・動的粘弾性試験
作成した表面保護フィルム積層体からサンプル（幅５ｍｍ、長さ３５ｍｍ）を裁断し、離型フィルム、剥離フィルムを剥がした後、動的粘弾性測定装置（ＴＡ  Ｉｎｓｔｒｕｍｅｎｔｓ社製、装置名：ＲＳＡ３）にサンプルを、「Ｓｅｔ  Ｇａｐ」、「Ｏｆｆｓｅｔ  Ｆｏｒｃｅ  Ｔｏ  Ｚｅｒｏ」を行ってから取り付けた。Ｆｏｒｃｅが−１．０〜−３．０Ｎになるようサンプルを張ってから、ＪＩＳ  Ｋ７２４４−４に準じて、測定を行った。
下記設定条件における貯蔵弾性率（Ｅ’）、損失弾性率（Ｅ”）、損失正接（ｔａｎδ）の温度依存性曲線を測定し、ｔａｎδピーク値、ｔａｎδピーク温度、２５℃におけるｔａｎδ値、２５℃における貯蔵弾性率を求めた。
（設定条件）
ジオメトリータイプ：引張／圧縮モード
チャック間距離    ：２０ｍｍ
試料幅            ：５ｍｍ
試料厚み          ：１５０μｍ
周波数            ：１０Ｈｚ
初期温度          ：−４０℃
終了温度          ：１００℃
昇温速度          ：２℃／ｍｉｎ
歪み              ：０．０３％【００６８】
・筆記感
作成した表面保護フィルム積層体から、１０ｃｍ角のサンプルを裁断し、離型フィルム、剥離フィルムを剥がし、露出した粘着剤層を机に貼り付けた後、保護層側表面をポリアセタール樹脂（ＰＯＭ）からなるタッチペン（株式会社ワコム製、先端形状  直径１．４ｍｍの半球状）でなぞり、筆記感を下記基準にて評価した。
（評価基準）
１：ペン先が滑り、ペンの動きが軽い。
２：鉛筆で紙に筆記しているのと同等の書き味。
３：ペン先に抵抗感を感じ、ペンの動きが重い。【００６９】
・回転筆記試験
作成した表面保護フィルム積層体から、１０ｃｍ角のサンプルを裁断し、離型フィルム、剥離フィルムを剥がし、露出した粘着剤層を試験台に貼り付けた。ポリウレタンからなる保護層表面にシリコーンスプレー（株式会社イチネンケミカルズ製  シリコーンスプレー４００、成分：ジメチルシリコーンオイル）を少量噴霧後、保護層側に相手材を接触させ、下記条件で１０，０００回転させ、試験後のフィルム積層体を目視で下記基準で評価した。
（測定条件）
相手材            ：ＰＯＭ（先端形状  曲率半径１．４ｍｍ、株式会社
ワコム製）
荷重              ：５００ｇ
回転数            ：２０ｒｐｍ
回転中心からの距離：３ｃｍ
（評価基準）
○：外観の変化が見られない。
×：傷、凹み等が見られる。【００７０】
【表１】
0006487132.tif 000002
【００７１】
本発明である実施例１〜４で得られた表面保護フィルムは、筆記感、回転筆記試験が良好であった。
比較例１、２で得られた表面保護フィルムは、筆記感は良好であったが、回転筆記試験後の保護層表面に傷が付いていた。
比較例３で得られた表面保護フィルムは、ペンの動きが重かった。これは、国際ゴム硬さが８６．２と低いため、ペン先が保護層に押し込まれすぎたためであると推測される。また、比較例１、２と同様に、回転筆記試験後の保護層表面には傷が認められた。
比較例４で得られた表面保護フィルムは、ペンの動きが軽かった。これは、国際ゴム硬さが９９．０と高いため、ペン先が保護層に押し込まれなかったためであると推測される。また、回転筆記試験後の保護層は、傷は認められなかったが、凹みが生じており、この凹みが回復しなかった。
【要約】
タッチペンでの書き味とタッチペンに対する耐擦傷性に優れた表面保護フィルムを提供することを課題とする。解決手段として、ポリウレタンからなる保護層を最表面に有し、前記ポリウレタンの国際ゴム硬さ（ＩＲＨＤ）が８７．０以上９８．０以下、ｔａｎδピーク値が０．６以上である表面保護フィルムを提供する。【図１】
0006487132.tif 000003
【図２】
0006487132.tif 000004
【図３】
0006487132.tif 000005
【図４】
0006487132.tif 000006